(57)【特許請求の範囲】
【請求項１】
質量基準で、下記一般式（Ｉ）で表されるトリアリールメタン顔料１００部当たり、青色金属フタロシアニン顔料３〜１８６部を含有することを特徴とするカラーフィルタ用青色顔料組成物。
【化１】
0006024343.tif 000006
〔但し、式（Ｉ）中、Ｒ１、Ｒ２、Ｒ３、Ｒ４は同一でも異なっていても良い水素原子、炭素原子数１〜８のアルキル基、もしくはフェニル基。アニオンＸ−は（Ｐ２ＭｏｙＷ１８−ｙＯ６２）６−／６、ｙ＝１〜３で表されるドーソン型ヘテロポリオキソメタレートか、または（ＳｉＭｏｚＷ１２−ｚＯ４０）４−／４、ｚ＝１〜３で表されるケギン型ヘテロポリオキソメタレートである。〕
【請求項２】
質量基準で、前記カラーフィルタ用青色顔料組成物１００部に対して、酸化防止剤を０．１〜１０部含有する請求項１記載のカラーフィルタ用青色顔料組成物。
【請求項３】
酸化防止剤がフェノール系酸化防止剤である請求項２記載のカラーフィルタ用青色顔料組成物。
【請求項４】
請求項１〜３いずれか一項記載の青色顔料組成物と、分散剤と、光硬化性化合物と、有機溶剤とを含有するカラーフィルタ用青色硬化性組成物。
【請求項５】
請求項４記載のカラーフィルタ用青色硬化性組成物を光硬化してなる青色画素部を有するカラーフィルタ。
【発明の詳細な説明】
【技術分野】
【０００１】
本発明は、例えば、着色剤として用いた際に、長時間に亘って高温での熱履歴を受けても色相変化の小さい着色物を提供できる、トリアリ−ルメタン顔料と金属フタロシアニン顔料とを含有するカラーフィルタ用顔料組成物、トリアリ−ルメタン顔料と金属フタロシアニン顔料とを含有するカラーフィルタ用青色光硬化性組成物及びトリアリ−ルメタン顔料と金属フタロシアニン顔料とを青色画素部に含有してなるカラーフィルタに関する。
【背景技術】
【０００２】
液晶表示装置等のカラーフィルタは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。
【０００３】
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）が少量併用されている。
【０００４】
カラーフィルタを作成する際の有機顔料は、従来の汎用用途とは全く異なる特性、具体的には、液晶表示装置等の表示画面がより明るくなる様にする（高輝度化）等の要求がある。しかしながら、ε型銅フタロシアニン顔料にジオキサジンバイオレット顔料を併用したのでは、高輝度が達成できないことから、特に青色画素部（Ｂ）に用いる有機顔料には、高輝度化がとりわけ要求されている。
【０００５】
この様な高輝度化に対応するために、輝度の点においてはε型銅フタロシアニン顔料より優れた、特定トリアリールメタン顔料をカラーフィルタの青色画素部に用いることが最近検討されてきており、この様な特定トリアリールメタン顔料に対し、少量のε型銅フタロシアニン顔料を併用することも知られている（特許文献１）。
【先行技術文献】
【特許文献】
【０００６】
【特許文献１】特開２０１１−１８６０４３公報
【発明の開示】
【発明が解決しようとする課題】
【０００７】
しかしながら、上記した公知の特定トリアリールメタン顔料は、それ自体の耐熱性が著しく低く、ε型銅フタロシアニン顔料を併用したところで、高温に曝された場合には、色相が大きく変化して不満足なカラーフィルタしか得られないとう欠点があった。本発明が解決しようとする課題は、高温での熱履歴を受けても長時間に亘って色相変化の小さい着色物を提供できる、カラーフィルタの青色画素部の調製に用いた際に、耐熱性に優れ、長期間に亘って高輝度の液晶表示が可能となる液晶表示装置等を提供できる、トリアリ−ルメタン顔料と金属フタロシアニン顔料とを含有するカラーフィルタ用顔料組成物、トリアリ−ルメタン顔料と金属フタロシアニン顔料とを含有するカラーフィルタ用光硬化性組成物及びトリアリ−ルメタン顔料と金属フタロシアニン顔料とを青色画素部に含有してなるカラーフィルタを提供することにある。
【課題を解決するための手段】
【０００８】
本発明者らは、前記実状に鑑みて鋭意検討した結果、特定トリアリールメタン顔料と金属フタロシアニン顔料とを組み合わせて用いることで、選択的に着色物の色相変化が小さく耐熱性を大きく改善できることを見い出し、本発明を完成するに至った。
【０００９】
即ち本発明は、質量基準で、下記式（Ｉ）で表されるトリアリールメタン顔料１００部当たり、青色金属フタロシアニン顔料３〜１８６部を含有することを特徴とするカラーフィルタ用青色顔料組成物を提供する。
【００１０】
【化１】
0006024343.tif 000002
【００１１】
〔但し、式（Ｉ）中、Ｒ１、Ｒ２、Ｒ３、Ｒ４は同一でも異なっていても良い水素原子、炭素原子数１〜８のアルキル基、もしくはフェニル基。アニオンＸ−は（Ｐ２ＭｏｙＷ１８−ｙＯ６２）６−／６、ｙ＝０〜３で表されるか、または（ＳｉＭｏｚＷ１２−ｚＯ４０）４−／４、ｚ＝０〜３で表されるヘテロポリオキソメタレートである。〕
【００１２】
また、本発明は、質量基準で、前記カラーフィルタ用青色顔料組成物１００部に対して、酸化防止剤を０．１〜１０部含有するカラーフィルタ用青色顔料組成物を提供する。
【００１３】
また、本発明は、上記した酸化防止剤がフェノール系酸化防止剤であるカラーフィルタ用青色顔料組成物。
【００１４】
また、本発明は、上記したカラーフィルタ用青色顔料組成物と、分散剤と、光硬化性化合物と、有機溶剤とを含有するカラーフィルタ用青色硬化性組成物。
【００１５】
更に、上記したカラーフィルタ用青色硬化性組成物を光硬化してなる青色画素部を有するカラーフィルタを提供する。
【発明の効果】
【００１６】
本発明のカラーフィルタ用青色顔料組成物は、特定のトリアリールメタン顔料を用いるので、金属フタロシアニン顔料と併用した際に、熱履歴にあっても選択的に着色物の色相変化が小さく耐熱性を大きく改善でき、特に、液晶表示装置等のカラーフィルタの輝度の耐熱性を大きく改善できるという格別顕著な技術的効果を奏する。
【００１７】
本発明のカラーフィルタ用青色光硬化性組成物は、特定のトリアリールメタン顔料を用いるので、金属フタロシアニン顔料と併用した際に、熱履歴にあっても選択的に着色物の色相変化が小さく耐熱性を大きく改善でき、特に、液晶表示装置等のカラーフィルタの輝度の耐熱性を大きく改善できるという格別顕著な技術的効果を奏する。
【００１８】
本発明のカラーフィルタは、青色画素部に、特定のトリアリールメタン顔料と金属フタロシアニン顔料とを含有するので、熱履歴にあっても長時間に亘りより明るい画像表示が可能な液晶表示装置等を提供できるという格別顕著な技術的効果を奏する。
【発明を実施するための形態】
【００１９】
本発明におけるカラーフィルタ用青色顔料組成物は、質量基準で、下記式（Ｉ）で表されるトリアリールメタン顔料１００部当たり、青色金属フタロシアニン顔料３〜１８６部を含有することを特徴とする。
【００２０】
【化２】
0006024343.tif 000003
【００２１】
〔但し、式（Ｉ）中、Ｒ１、Ｒ２、Ｒ３、Ｒ４は同一でも異なっていても良い水素原子、炭素原子数１〜８のアルキル基、もしくはフェニル基。アニオンＸ−は（Ｐ２ＭｏｙＷ１８−ｙＯ６２）６−／６、ｙ＝０〜３で表されるか、または（ＳｉＭｏｚＷ１２−ｚＯ４０）４−／４、ｚ＝０〜３で表されるヘテロポリオキソメタレートである。〕
【００２２】
以下、式（Ｉ）で表されるトリアリールメタン顔料を、特定トリアリールメタン顔料という。
【００２３】
本発明における特定トリアリールメタン顔料は、いずれも水不溶性の有機顔料であり、Ｘ−からなるアニオン部分と、Ｘ−を除いた部分である、塩基性トリアリールメタン染料カチオンからなる。本発明における特定トリアリールメタン顔料と、従来公知のトリアリールメタン顔料であるＣ．Ｉ．ピグメントブルー１とは、アニオンである、ヘテロポリオキソメタレートアニオンの化学構造の点で相違する。
【００２４】
塩基性トリアリールメタン染料カチオンは、市販品染料である、例えばビクトリアピュアブルーＢＯ（ベーシックブルー７）、ビクトリアブルーＢ（ベーシックブルー２６）、ビクトリアブルーＲ（ベーシックブルー１１）、ビクトリアブルー４Ｒ（ベーシックブルー８）等から容易に調製することが出来る。カッコ内はカチオン部分の構造が同一である、対応する染料のカラーインデックス番号を指す。これらのカチオン構造だけ見れば、これらはいずれも公知である。
【００２５】
Ｘ−が塩化物イオンである塩基性トリアリールメタン染料は、予め４，４’−ビス（ジ置換アミノ）ベンゾフェノン化合物を調製した後、それと、芳香環、複素環またはアミノ基に置換基を有していても良い、アミノナフタレン化合物またはインドール化合物とを、無水溶媒中で、オキシ塩化リン（塩化ホスホリル）等の脱水触媒下にて、１００〜１５０℃で１〜５時間、加熱することで調製することが出来る。
【００２６】
こうして得られたトリアリールメタン染料の塩化物イオンを、後記するヘテロポリ酸アニオンで置換することで、特定トリアリールメタン顔料を得ることが出来る。
【００２７】
本発明における特定トリアリールメタン顔料は、対アニオンＸ−が、特定のアニオンであることに特徴がある。アニオン部分が特定構造を有することにより、従来のトリアリールメタン顔料に無い、際立った耐熱性が発現される。特定トリアリールメタン顔料は、上記したカチオンと、リンモリブデン酸及び／又はケギン型リンタングステンモリブデン酸以外のヘテロポリ酸アニオンとからなる。本発明では、ヘテロポリ酸アニオンを、ヘテロポリオキソメタレートアニオンという。
【００２８】
ヘテロポリ酸は、有機構造を含まない比較的大きな分子量の無機酸であり、塩酸や硫酸の様な低分子の無機酸や有機酸に無い、特異な性質を発現させることが出来る。その第一は、カチオンのヘテロポリ酸によるレーキ化で水不溶のトリアリールメタン顔料を生成することである。第二は、レーキ化に用いるヘテロポリ酸を選択することで、得られるトリアリールメタン顔料の耐熱性や耐光性を向上させうる余地があることである。ヘテロポリ酸は、有機構造を含ませない或いは金属を含めた上で分子量も比較的大きく出来るが故に、それを適切に選択することで、高温や光線に曝された場合でも、アニオン構造に由来するトリアリールメタン顔料の変質を大きく抑制することが可能となる。
【００２９】
本発明において、高い耐熱性を有する、特定トリアリールメタン顔料は、アニオンＸ−が、（Ｐ２ＭｏｙＷ１８−ｙＯ６２）６−／６で表され、ｙ＝０〜２または３の整数であるドーソン型ヘテロポリオキソメタレートアニオンか、（ＳｉＭｏｚＷ１２−ｚＯ４０）４−／４、ｚ＝０〜３で表されるケギン型ヘテロポリオキソメタレートアニオンから選ばれる少なくとも一種のアニオンのトリアリールメタン顔料である。  
【００３０】
ヘテロポリ酸またはそのアルカリ金属塩としては、例えば、Ｈ６（Ｐ２ＭｏｙＷ１８−ｙＯ６２）、Ｎａ６（Ｐ２ＭｏｙＷ１８−ｙＯ６２）（ｙ＝０〜３）、Ｈ４（ＳｉＭｏｚＷ１２−ｚＯ４０）、Ｎａ４（ＳｉＭｏｚＷ１２−ｚＯ４０）（ｚ＝０〜３）等を用いることが出来る。
【００３１】
ドーソン型ヘテロポリオキソメタレートアルカリ金属塩の合成法
Ｈ６（Ｐ２ＭｏｙＷ１８−ｙＯ６２）といったヘテロポリ酸は、例えば、下記文献１に記載された方法に従って容易に得ることが出来る。具体的には、タングステン酸アルカリ金属塩とモリブデン酸アルカリ金属塩とを水に溶解させ、これに燐酸を加え、加熱撹拌しながら５〜３０時間加熱還流することで得ることが出来る。こうして得られたヘテロポリ酸は、アルカリ金属塩化物と反応させることで、上記と同様にして、ドーソン型ヘテロポリオキソメタレートアルカリ金属塩であるＮａ６（Ｐ２ＭｏｙＷ１８−ｙＯ６２）とすることが出来る。
【００３２】
＜文献１＞
Ｉｎｏｒｇａｎｉｃ  Ｃｈｅｍｉｓｔｒｙ，  ｖｏｌ.４７，  ｐ３６７９（２００８）
【００３３】
モリブデン（Ｍｏ）とタングステン（Ｗ）の仕込みモル比を変えること、すなわちタングステン酸アルカリ金属塩とモリブデン酸アルカリ金属塩のモル比を調整することで、上記ヘテロポリオキソメタレートアニオンにおけるモリブデン数ｙを、０〜３の範囲に調製することが出来る。
【００３４】
別法としては、モリブデン酸アルカリ金属塩を水に溶解させ、これに塩酸を加え、次いで、Ｋ１０（α２型Ｐ２Ｗ１７Ｏ６１）の様な、α２型の欠損ドーソン型リンタングステン酸アルカリ金属塩を加えて、１０〜３０℃にて、３０分〜２時間撹拌することで得ることが出来る。こうして得られたヘテロポリ酸は、アルカリ金属塩化物と反応させることで、上記と同様にして、ドーソン型ヘテロポリオキソメタレートアルカリ金属塩であるＮａ６（Ｐ２ＭｏｙＷ１８−ｙＯ６２）を得ることが出来る。
【００３５】
例えば、Ｐ２Ｗ１８Ｏ６２を加水分解することでα２型Ｐ２Ｗ１７Ｏ６１を調製し、これにＭｏを反応させることで、Ｐ２ＭｏＷ１７Ｏ６２のみを得ることも出来る。こうすることで、ｙの数値に分布の無い上記したヘテロポリ酸やそのアルカリ金属塩を得ることが出来る。
【００３６】
ケギン型ヘテロポリオキソメタレートアルカリ金属塩の合成法
Ｈ４（ＳｉＭｏＷ１１Ｏ４０）といったヘテロポリ酸、ヘテロポリオキソメタレートアルカリ金属塩は、例えば下記文献２に記載された方法に従って、容易に得ることが出来る。具体的には、硝酸水溶液とモリブデン酸アルカリ金属塩水溶液を混合撹拌し、これにＫ８（α型ＳｉＷ１１Ｏ３９）を加え、２〜６時間撹拌することで得ることが出来る。こうして得られたヘテロポリ酸は、アルカリ金属塩化物と反応させることで、上記と同様にして、ケギン型ヘテロポリオキソメタレートアルカリ金属塩とすることが出来る。
【００３７】
＜文献２＞
Ｉｎｏｒｇａｎｉｃ  Ｓｙｎｔｈｅｓｉｓ，  ｖｏｌ．２７，  ｐ８５.
【００３８】
本発明における特定トリアリールメタン顔料は、例えば、上記した対応する染料と、上記した対応するヘテロポリ酸またはヘテロポリオキソメタレートアルカリ金属塩とを反応させることで容易に製造することが出来る。アニオンが塩化物イオンの上記染料を用いかつヘテロポリ酸を用いる場合には、脱塩化水素反応により、アニオンが塩化物イオンの上記染料を用いかつヘテロポリオキソメタレート金属塩を用いる場合には、脱アルカリ金属塩化物反応により、塩置換することで製造することが出来る。
【００３９】
上記ヘテロポリ酸を用いる脱塩化水素反応に比べて、ヘテロポリ酸をいったんヘテロポリオキソメタレートアルカリ金属塩としてから脱アルカリ金属塩化物反応を行う方が、塩置換を確実に行うことが出来、より収率高く特定トリアリールメタン顔料が得られるばかりでなく、副生成物がより少ない純度の高い特定トリアリールメタン顔料が得られるので好ましい。勿論、ヘテロポリオキソメタレートアルカリ金属塩は、再結晶等により精製してから用いることも出来る。
【００４０】
反応液からの沈殿が得られ難い場合には、当該反応液を冷却するなどして溶解度を低下させることにより、対応するヘテロポリオキソメタレートアルカリ金属塩をより収率高く得ることが出来る。
【００４１】
染料由来のカチオンは、一価であることから、アニオン源である、ヘテロポリ酸またはヘテロポリオキソメタレートアルカリ金属塩の使用量は、それらのイオン価に応じて、等モル数となる様に仕込んで上記反応を行うことが好ましい。
【００４２】
本発明における特定トリアリールメタン顔料は、それ自体公知のカチオン構造と、それ自体公知のアニオン構造とを選択し組み合わせた構造を有することから、上記製造方法に従って得られた生成物について、上記カチオン構造とアニオン構造とがいずれも含まれていることを確認することで、容易に同定することが出来る。生成物の赤外線吸収スペクトルを測定することで、上記反応に用いた原料の構造が残っていることを確認できる。また生成物には、反応に用いた原料の、染料のアニオンやヘテロポリオキソメタレートのカチオンが含まれていないことから、蛍光Ｘ線分析による原料に固有のピーク強度の低下やピーク消失により、上記レーキ化反応が行われたことを確認することが出来る。（必要であれば、生成物について元素分析を行うことで、より確実な同定が可能となる。）
【００４３】
本発明における特定トリアリールメタン顔料は、その構造が堅牢性に大きく寄与しており、カチオンとアニオンから構成されていたとしても染料である場合には、本発明の優れた技術的効果は発揮できない。また、本発明における特定トリアリールメタン顔料は、１〜１０個の結晶水を持つ水和物であっても良いし、結晶水を持たない無水物であっても良い。
【００４４】
本発明における特定トリアリールメタン顔料は、レーキ構造を有し水不溶であることから顔料である。こうして得られた特定トリアリールメタン顔料は、そのままで、合成樹脂等の着色剤として用いることが出来るが、必要であれば、公知慣用の粉砕や増粒により、粒子径を調整することで、各種の用途に最適な着色剤とすることが出来る。着色剤は、より鮮明な青色の着色物を得るためには、乾燥粉体において、一次粒子の平均粒子径１００ｎｍ以下であることが好ましい。
【００４５】
本発明において一次粒子の平均粒子径とは、次の様に測定される。まず、透過型電子顕微鏡または走査型電子顕微鏡で視野内の粒子を撮影する。そして、二次元画像上の、凝集体を構成する一次粒子の５０個につき、個々の粒子の内径の最長の長さ（最大長）を求める。個々の粒子の最大長の平均値を一次粒子の平均粒子径とする。
【００４６】
本発明における特定トリアリールメタン顔料は、それ自体で、公知慣用の各種の用途において、熱履歴を経ても色相変化が小さく、優れた耐熱性を有していることから、カラーフィルタ画素部の製造に用いた場合に、高輝度であり、その輝度の耐熱性に優れ、長時間に亘り明るい画像表示が可能な液晶表示装置のカラーフィルタを得ることができる。
【００４７】
本発明では、この特定トリアリールメタン顔料と青色金属フタロシアニン顔料とを併用することで、上記した点において、より耐熱性を向上させることが出来る。
【００４８】
青色金属フタロシアニン顔料とは、フタロシアニン環に中心金属を有し、青色を呈する顔料を意味する。この様な、青色金属フタロシアニン顔料としては、例えば、銅フタロシアニン顔料、アルミニウムフタロシアニン顔料、コバルトフタロシアニン顔料、ニッケルフタロシアニン顔料、亜鉛フタロシアニン顔料等が挙げられる。
【００４９】
青色金属フタロシアニン顔料としては、特定トリアリールメタン顔料との併用で、カラーフィルタ青色画素部に含有させた際に、それ自体の色相が適当であり、輝度の低下が少なくかつ色相の赤味変化の抑制効果が大きい点で、中でも、β型亜鉛フタロシアニン顔料が、特にε型銅フタロシアニン顔料が、耐熱性に優れる点で好ましい。
【００５０】
ε型銅フタロシアニン顔料としては、市販品が多数知られており、これらを用いることが出来る。一方、β型亜鉛フタロシアニン顔料の市販品は少ないが、それ自体は公知物質である。この様なβ型亜鉛フタロシアニン顔料は、例えば、フタロジニトリルと触媒とを有機溶媒中で、不活性ガス下で加熱撹拌し、そこに塩化亜鉛を加えて昇温することで製造できる。こうして得られた亜鉛フタロシアニンを含む反応混合物を濾過、洗浄、必要に応じて乾燥する等して粗製亜鉛フタロシアニンを得ることが出来る。亜鉛フタロシアニン顔料は、粗製亜鉛フタロシアニンを湿式摩砕したり、乾式摩砕で得られた亜鉛フタロシアニンを湿式摩砕することで、容易に得ることができる。
【００５１】
β型亜鉛フタロシアニン顔料を製造する任意の工程において、フタルイミドアルキル化金属フタロシアニンを含有させることも出来る。フタルイミドアルキル化金属フタロシアニンとは、金属フタロシアニンの少なくとも一つのベンゼン環の少なくとも一つの水素原子がフタルイミドアルキル基で置換された化合物である。本発明においては、数あるフタロシアニン誘導体のうち、フタルイミドアルキル化金属フタロシアニンが選択的に、色味の改善効果が顕著であることを知見している。ここでフタルイミドアルキル基とは、以下に示す置換基を意味する。
【００５２】
【化３】
0006024343.tif 000004
【００５３】
上記式中、メチレン結合の繰り返し単位数ｎは１〜３である。フタルイミドアルキル化金属フタロシアニンは、上記メチレン結合の繰り返し単位数ｎは１〜３の各単体であっても混合物であっても良い。
【００５４】
フタルイミドアルキル化金属フタロシアンは、亜鉛フタロシアニン顔料単体では不充分な場合における、青味を補う好適な成分であるし、上記した摩砕時においては、結晶成長抑制などの結晶制御により優れた効果も期待できる。質量換算で亜鉛フタロシアニン顔料１００部当たり、フタルイミドアルキル化金属フタロシアニン０．１〜１０部併用することが、色相の点から好ましい。
【００５５】
本発明のカラーフィルタ用青色顔料組成物は、質量基準で、特定トリアリールメタン顔料１００部当たり、青色金属フタロシアニン顔料３〜１８６部を含める様にすることで容易に調製することが出来る。中でも、特定トリアリールメタン顔料１００部当たり、青色金属フタロシアニン顔料３〜２０部の範囲は、より耐熱性の改良効果が高いので好ましい。質量基準で、特定トリアリールメタン顔料１００部当たり、青色金属フタロシアニン顔料３００部以上の範囲は、本発明の技術的効果が充分とは言えないことから好ましくない。
【００５６】
特定トリアリールメタン顔料と青色金属フタロシアニン顔料との合計を質量換算で１００％とすると、特定トリアリールメタン顔料１００部当たり青色金属フタロシアニン顔料３部は、特定トリアリールメタン顔料／青色金属フタロシアニン顔料＝９７／３、特定トリアリールメタン顔料１００部当たり青色金属フタロシアニン顔料１８６部は、特定トリアリールメタン顔料／青色金属フタロシアニン顔料＝３５／６５に相当する。質量基準で、特定トリアリールメタン顔料１００部当たり、青色金属フタロシアニン顔料３００部は、特定トリアリールメタン顔料／青色金属フタロシアニン顔料＝２５／７５に相当する。
【００５７】
本発明のカラーフィルタ用青色顔料組成物には、必要に応じて、ジオキサジン顔料（Ｃ．Ｉ．ピグメントバイオレット２３、Ｃ．Ｉ．ピグメントバイオレット３７、Ｃ．Ｉ．ピグメントブルー８０等）等や、無金属または金属フタロシアニンのスルホン酸誘導体、無金属または金属フタロシアニンのＮ−（ジアルキルアミノ）メチル誘導体、無金属または金属フタロシアニンのＮ−（ジアルキルアミノアルキル）スルホン酸アミド誘導体、ジオキサジンバイオレットのスルホン酸誘導体、インダンスレンブルーのスルホン酸誘導体、フタロシアニンスルホン酸等の有機顔料誘導体等や、ビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、ディスパービックＬＰＮ２１１１６、ディスパービックＬＰＮ６９１９エフカ社のエフカ４６、エフカ４７、エフカ４５２、エフカＬＰ４００８、エフカ４００９、エフカＬＰ４０１０、エフカＬＰ４０５０、ＬＰ４０５５、エフカ４００、エフカ４０１、エフカ４０２、エフカ４０３、エフカ４５０、エフカ４５１、エフカ４５３、エフカ４５４０、エフカ４５５０、エフカＬＰ４５６０、エフカ１２０、エフカ１５０、エフカ１５０１、エフカ１５０２、エフカ１５０３、ルーブリゾール社のソルスパース３０００、ソルスパース９０００、ソルスパース１３２４０、ソルスパース１３６５０、ソルスパース１３９４０、ソルスパース１７０００、１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の、室温で液状かつ水不溶性の合成樹脂を含有させることが出来る。これら分散剤や、樹脂の添加は、フロッキュレーションの低減、顔料の分散安定性の向上、分散体の粘度特性を向上にも寄与する。
【００５８】
本発明における酸化防止剤とは、酸化劣化を防止する添加剤の総称であり、熱による酸化劣化を防止するもの（狭義の酸化防止剤）と、光（主に紫外線）による酸化劣化を防止するもの（狭義には、光安定剤と呼ばれる）とが包含される。
【００５９】
この様な酸化防止剤は、ラジカルを捕捉し自動酸化の防止作用（ラジカル連鎖防止作用）を有するものと、ハイドロパーオキサイド（過酸化物）を無害なものに分解する作用（過酸化物分解作用）を有するものとがあり、前者は一次酸化防止剤、後者は二次酸化防止剤と呼ばれる。これら両方の作用を兼備した、一次二次両用酸化防止剤も知られている。一次酸化防止剤としては、例えば、フェノール系（ヒンダードフェノール系を含む）やアミン系（ヒンダードアミン系を含む）の各酸化防止剤が、二次酸化防止剤としては、例えば、硫黄系やリン系の各酸化防止剤が典型的なものである。
【００６０】
フェノール系酸化防止剤は、酸化防止に大変有用であるが、酸化されるとキノン化合物となり、着色する問題を有する。そのため、フェノール系酸化防止剤とリン系酸化防止剤や硫黄系酸化防止剤と組み合わせると大変有効である。
【００６１】
アミン系酸化防止剤は、ヒンダードアミン系と芳香族アミン系がある。ヒンダードアミン系は、熱酸化防止作用はそれほど強くないが、光酸化防止作用は強力である。通常、フェノール系酸化防止剤より酸化防止効果は高いことが知られている。
【００６２】
硫黄系酸化防止剤は、パーオキサイド分解剤、自動酸化を抑制する作用を有する。パーオキシラジカルを補足することで、フェノール系酸化防止剤の再生作用も有することが知られている。
【００６３】
リン系酸化防止剤は、パーオキサイドの分解能やラジカルと直接反応して安定化する作用を有する。また自動酸化を受けやすいが、フェノール系酸化防止剤と併用される場合が多い。
【００６４】
前記フェノール系酸化防止剤としては、例えば、ブチルヒドロキシアニソール、２，６−ジ−ｔｅｒｔ−ブチル−４−エチルフェノール、ステアリル−β−（３,５−ジ−ｔｅｒｔ−ブチル−４−ヒドロキシフェニル）プロピオネート、２，２’−メチレンビス（４−メチル−６−ｔｅｒｔ−ブチルフェノール）、２,２’−メチレンビス（４−エチル−６−ｔｅｒｔ−ブチルフェノール）、Ｎ，Ｎ’−ヘキサメチレンビス(３,５−ジ−ｔｅｒｔ−ブチル−４−ヒドロキシ−ヒドロシンナマミド)、４，４’−ブチリデンビス（３−メチル−６−ｔｅｒｔ−ブチルフェノール）、３，９−ビス［２−［３−（３−ｔｅｒｔ−ブチル−４−ヒドロキシ−５−メチルフェニル）プロピオニロキシ］−１，１−ジメチルエチル］−２，４，８，１０−テトラオキサスピロ［５，５］−ウンデカン、１,１,３−トリス（２−メチル−４−ヒドロキシ−５−ｔｅｒｔ−ブチルフェニル）ブタン、１,３,５−トリメチル−２,４,６−トリス（３,５−ジ−ｔｅｒｔ−ブチル−４−ヒドロキシベンジル）ベンゼン、テトラキス［メチレン−３−（３，５−ジ−ｔｅｒｔ−ブチル−４−ヒドロキシフェニル）プロピオネート］メタン、トリエチレングリコール−ビス［３−（３−ｔｅｒｔｅｒｔ−ブチル−５−メチル−４−ヒドロキシフェニル)プロピオネート]、１，６−ヘキサンジオール−ビス［３−（３，５−ジ−ｔｅｒｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル)プロピオネート、Ｎ，Ｎ’−ヘキサメチレンビス（３，５−ジ−ｔｅｒｔ−ブチル−４−ヒドロキシヒドロシンナマミド)、３，５−ジ−ｔ−ブチル−４−ヒドロキシベンジルフォスフォネート−ジエチルエステル、１，３，５−トリメチル−２，４，６−トリス（３，５−ジ−ｔｅｒｔ−ブチル−４−ヒドロキシベンジル)ベンゼン、トリス−(３,５−ジ−ｔｅｒｔ−ブチル−４−ヒドロキシベンジル)イソシアヌレート、６−［３−（３−ｔｅｒｔ−ブチル−４−ヒドロキシ−５−メチルフェニル）プロポキシ］−２，４，８，１０−テトラ−ｔｅｒｔ−ブチルベンズ［ｄ，ｆ］［１．３．２］ジオキサホスフェピン、２−ｔｅｒｔ−ブチル−６−（３−ｔｅｒｔ−ブチル−２−ヒドロキシ−５−メチルベンジル）−４−メチルフェニルアクリレート、２−［１−（２−ヒドロキシ−３，５−ジ−ｔｅｒｔ−ペンチルフェニル）エチル］−４，６−ジ−ｔｅｒｔ−ペンチルフェニルアクリレート、２，６−ジ−ｔｅｒｔ−ブチル−４−メチルフェノール、４，４’−チオビス（６−ｔｅｒｔ−ブチル−ｍ−クレゾール)、オクチル−３，５−ジ−ｔｅｒｔ−ブチル−４−ヒドロキシ−ヒドロ肉桂酸、２，４−ジメチル−６−（１−メチルペンタデシル）フェノール、３，５−ジ−ｔｅｒｔ−ブチル−４−ヒドロキシベンジルホスホン酸ジエチル、カルシウムビス［３，５−ジ(ｔｅｒｔ−ブチル)−４−ヒドロキシベンジル(エトキシ)ホスフィナート]、��，４−ビス(オクチルチオメチル)−６−メチルフェノール、ヒドロキノン、アルキル化ジフェニルアミン、オクチル化ジフェニルアミン、ＤＬ−α−トコフェロール等が挙げられる。
【００６５】
前記アミン系酸化防止剤としては、例えば、フェニル−β−ナフチルアミン、α−ナフチルアミン、Ｎ，Ｎ’−ジ−ｓｅｃ−ブチル−ｐ−フェニレンジアミン、フェノチアジン、Ｎ，Ｎ’−ジフェニル−ｐ−フェニレンジアミン、ビス（オクタデシル）ヒドロキシアミン、２−（２−ヒドロキシ−５−メチルフェニル)ベンゾトリアゾール、２−（２Ｈ−ベンゾトリアゾール−２−イル）−４，６−ビス（１−メチル−１−フェニルエチル)フェノール、２−（２Ｈ−ベンゾトリアゾール−２−イル）−４，６−ジ−ｔｅｒｔ−ブチルフェノール、２−（５−クロロ−２−ベンゾトリアゾリル）−６−ｔｅｒｔ−ブチル−ｐ−クレゾール、２−（３，５−ジ−ｔｅｒｔ−ブチル−２−ヒドロキシフェニル）−５−クロロベンゾトリアゾール、２−（３，５−ジ−ｔｅｒｔ−アミル−２−ヒドロキシフェニル)ベンゾトリ アゾール、２−（２−ヒドロキシ−５−ｔｅｒｔ−オクチルフェニル)ベンゾトリ アゾール、メチル−３−［３−ｔ−ブチル−５−（２Ｈ−ベンゾトリアゾール−２−イル）−４−ヒドロキシフェニル]プロピオネート−ポリエチレングリコール(分子量約３００)との縮合物、ヒドロキシフェニルベンゾトリアゾール誘導体、２−［２−ヒドロキシ−３−（４，５，６，７−テトラヒドロ−１，３−ジオキソ−１Ｈ−イソインドール−２−イルメチル）−５−メチルフェニル］−２Ｈ−ベンゾトリアゾール、２−（４，６−ジフェニル−１，３，５−トリアジン−２−イル）−５−（ヘキシル)オキシフェノール、２−ヒドロキシ−４−ｎ−オクチルオキシベンゾフェノン、３，５−ジ−ｔｅｒｔ−ブチル−４−ヒドロキシ安息香酸−２，４−ジ−ｔｅｒｔ−ブチルフェニル、１，６−ヘキサメチレンビス（Ｎ，Ｎ−ジメチルセミカルバジド）、１，１，１’，１’−テトラメチル−４，４’−（メチレン−ジ−ｐ−フェニレン）ジセミカルバジド、Ｎ，Ｎ−ジメチルホルムアミド等が挙げられる。
前記アミン系酸化防止剤の中でも、特にヒンダードアミン系光安定剤としては、例えば、セバシン酸ビス（１，２，２，６，６−ペンタメチル−４−ピペリジル）、１，２，３，４−ブタンテトラカルボン酸テトラキス(１，２，２，６，６−ペンタメチル−４−ピペリジニル)、１，２，３，４−ブタンテトラカルボン酸テトラキス（２，２，６，６−テトラメチル−４−ピペリジル)、１，２，３，４−ブタンテトラカルボン酸１，２，３−トリス（２，２，６，６−テトラメチル−４−ピペリジニル）４−トリデシル、メタクリル酸１，２，２，６，６−ペンタメチル−４−ピペリジル、メタクリル酸２，２，６，６−テトラメチル−４−ピペリジル、２，２，６，６−テトラメチル−４−ピペリジルステアレート、Ｎ，Ｎ’−ビス（３−アミノプロピル)エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物、ジブチルアミン１，３，５−トリアジン・Ｎ，Ｎ−ビス（２，２，６，６−テトラメチル−４−ピペリジル−１，６−ヘキサメチレンジアミン・Ｎ−（２，２，６，６−テトラメチル−４−ピペリジル)ブチルアミンの重縮合物、ポリ[｛６−（１，１，３，３−テトラメチルブチル)アミノ−１，３，５−トリアジン−２，４−ジイル}{(２，２，６，６−テトラメチル−４−ピペリジル)イミノ}ヘキサメチレン｛（２，２，６，６−テトラメチル−４−ピペリジル)イミノ}]、コハク酸ジメチル−１−（２−ヒドロキシエチル）−４−ヒドロキシ−２，２，６，６−テトラメチルピペリジン重縮合物、デカン二酸ビス［２，２，６，６−テトラメチル−１−（オクチル オキシ)ピペリジン−４−イル]、２−［［３，５−ビス（１，１−ジメチルエチル）−４−ヒドロキシフェニル]メチル］−２−ブチルプロパン二酸ビス［１，２，２，６，６−ペンタメチル−４−ピペリジニル] 等が挙げられる。
【００６６】
前記硫黄系酸化防止剤としては、例えば、ジラウリル３，３’−チオジプロピオネート、ジステアリルチオジプロピオネート、ラウリルステアリルチオジプロピオネート、ジミリスチル３，３’−チオジプロピオネート、ジステアリルβ，β’−チオジプロピオネート、２−メルカプトベンゾイミダゾール、ジラウリルサルファイド、ビス［３−（ドデシルチオ）プロピオン酸］２，２−ビス［［３−（ドデシルチオ)−１−オキソプロピルオキシ]メチル）−１，３−プロパンジイル、３，３’−チオビスプロピオン酸ジトリデシル等が挙げられる。
【００６７】
前記リン系酸化防止剤としては、例えば、亜リン酸トリフェニル、オクタデシルフォスファイト、亜リン酸 トリイソデシル、トリラウリルトリチオフォスファイト、トリノニルフェニルフォスファイト、３，９−ビス（４−ノニルフェノキシ）−２，４，８，１０−テトラオキサ−３，９−ジホスファスピロ［５．５］ウンデカン、３，９−ビス(オクタデシルオキシ)−２，４，８，１０−テトラオキサ−３，９−ジホスファスピロ［５．５］ウンデカン、３，９−ビス（２，６−ジ−ｔｅｒｔ−ブチル−４−メチルフェノキシ)−２，４，８，１０−テトラオキサ−３，９−ジホスファスピロ[５．５]ウンデカン、２，２’−メチレンビス（４，６−ジ−ｔｅｒｔ−ブチル−１−フェニルオキシ）（２−エチルヘキシルオキシ)ホスホラス、トリス（２，４−ジ−ｔｅｒｔ−ブチルフェノキシ）ホスフィン、亜リン酸トリス（４−ノニルフェニル）、４，４’−イソプロピリデンジフェノールＣ１２−１５アルコールホスフィット、亜リン酸ジフェニル（２−エチルヘキシル)、ジフェニルイソデシルホスファイト、３，９−ビス（２，４−ジ−ｔｅｒｔ−ブチルフェノキシ）−２，４，８，１０−テトラオキサ−３，９−ジホスファスピロ［５．５］ウンデカン等が挙げられる。
【００６８】
本発明のカラーフィルタ用青色顔料組成物は、必要ならば、前記顔料組成物１００部当たり、酸化防止剤を不揮発分に対して０．１〜１０部となる様に、中でも、０．１〜５部とすることが好ましい。また、これら酸化防止剤は、単独で用いることも出来るし、二種以上を併用することも出来る。
【００６９】
本発明のカラーフィルタ用青色顔料組成物は、顔料としてそれ自体でカラーフィルタ青色画素部の調製に適した耐熱性を有しているが、必要ならば、カチオン性樹脂を併用することで、耐熱性や耐光性をもう一段高めることが出来る。
【００７０】
この様なカチオン性樹脂としては、例えば、アクリル樹脂、ポリウレタン樹脂、エポキシ樹脂、ポリアミド樹脂等を用いることが、熱履歴の下でも色相変化が小さく、カラーフィルタの耐熱性を大きく改善できるので好ましい。
【００７１】
本発明のカラーフィルタ用青色顔料組成物とカチオン性樹脂の不揮発分の質量基準での割合は、特に制限されるものではないが、前者顔料組成物１００部当たり、後者樹脂の不揮発分０．１部以上１０部未満となる様に、中でも、０．５〜５部、特に１〜３部とすることが好ましい。
【００７２】
本発明のカラーフィルタ用青色顔料組成物とカチオン性樹脂とを含有する組成物を調製する際に、前記顔料組成物と樹脂とを加熱する場合には、両者を混合した後、密閉系にて、顔料自体に不具合が生じない温度での攪拌下、３０分〜５時間の範囲にて行なうことができる。こうして加圧状態が形成されることで、前記した様に、青色顔料組成物を構成する個々の顔料粒子の空隙にまで、カチオン性樹脂が浸透することになり、単に粒子表面だけを被覆するのに比べて、より優れた効果が発現される。
【００７３】
本発明のカラーフィルタ用青色顔料組成物は、従来公知の方法でカラーフィルタ画素部の形成に使用することができる。本発明のカラーフィルタ用青色顔料組成物の分散方法で代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【００７４】
具体的には、トリアリールメタン顔料と、分散剤と、光硬化性化合物と、有機溶剤とを
含有するカラーフィルタ用青色光硬化性組成物において、トリアリールメタン顔料として
上記式（Ｉ）で表されるトリアリールメタン顔料を用いると共に、質量基準で、当該トリ
アリールメタン顔料１００部当たり、青色金属フタロシアニン顔料３〜１８６部を併用す
ることを特徴とするカラーフィルタ用青色光硬化性組成物を調製することが出来、それを
光硬化することで青色画素部を有するカラーフィルタが得られる。
【００７５】
赤色、緑色、青色の色ごとに、後記する光硬化性組成物を調製して、前記した操作を繰り返すことにより、所定の位置に赤色、緑色、青色の着色画素部を有するカラーフィルタを製造することができる。本発明のカラーフィルタ用青色顔料組成物からは、青色画素部を形成することができる。尚、赤色画素部および緑色画素部を形成するための光硬化性組成物を調製するには、公知慣用の赤色顔料と緑色顔料を使用することができる。
【００７６】
赤色画素部を形成するための顔料としては、例えば、Ｃ．Ｉ．ピグメントレッド１７７、同２０９、同２４２、同２５４等が、緑色画素部を形成するための顔料としては、例えば、Ｃ．Ｉ．ピグメントグリーン７、同１０、同３６、同４７、同５８等が挙げられる。これら赤色画素部と緑色画素部の形成には、黄色顔料を併用することもできる。その後、必要に応じて、未反応の光硬化性化合物を熱硬化させるために、カラーフィルタ全体を加熱処理（ポストベーク）することもできる。
【００７７】
後記する光硬化性組成物をガラス等の透明基板上に塗布する方法としては、例えば、スピンコート法、ロールコート法、インクジェット法等が挙げられる。
【００７８】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【００７９】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【００８０】
カラーフィルタの青色画素部を形成するための光硬化性組成物は、本発明のカラーフィルタ用青色顔料組成物と、分散剤と、光硬化性化合物と、有機溶剤とを必須成分とし、必要に応じて熱可塑性樹脂を用いて、これらを混合することで調製することができる。青色画素部を形成する着色樹脂皮膜に、カラーフィルタの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００８１】
前記光硬化性組成物の製造方法としては、本発明のカラーフィルタ用青色顔料組成物と、有機溶剤と分散剤とを必須成分として使用し、これらを混合し均一となる様に攪拌分散を行って、まずカラーフィルタの画素部を形成するための顔料分散液を調製してから、そこに、光硬化性化合物と、必要に応じて熱可塑性樹脂や光重合開始剤等を加えて前記光硬化性組成物とする方法が一般的である。
【００８２】
ここで分散剤としては、前記のものが使用可能である。また有機溶剤としては、例えば、ケトン系、エステル系、グリコール系、エーテル系、グリコールエーテル系、アミド系、芳香族炭化水素系、脂肪族炭化水素系の各種のものを用いることが出来る。
【００８３】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【００８４】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス〔２−（メタ）アクリロイルオキシエチル）イソシアヌレート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【００８５】
光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、チバスペシャルティーケミカルズ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【００８６】
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【００８７】
光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【００８８】
前記した様な各材料を使用して、質量基準で、本発明のカラーフィルタ用青色顔料組成物１００部当たり、３００〜１０００部の有機溶剤と、１〜１００部の分散剤とを、均一となる様に攪拌分散して前記顔料分散液を得ることができる。次いでこの顔料分散液に、本発明のカラーフィルタ用青色顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ画素部を形成するための光硬化性組成物を得ることができる。
【００８９】
尚、上記では、本発明のカラーフィルタ用青色顔料組成物を予め調製しておき、それを用いて本発明のカラーフィルタ用青色光硬化性組成物を調製することについて説明してきたが、本発明のカラーフィルタ用青色光硬化性組成物を調製する際に、特定トリアリールメタン顔料と青色金属フタロシアニン顔料とを上記した比率となる様に用いて、最初から本発明のカラーフィルタ用青色光硬化性組成物を調製する様にしても良いし、特定トリアリールメタン顔料のカラーフィルタ用青色光硬化性組成物と、青色金属フタロシアニン顔料のカラーフィルタ用青色光硬化性組成物をそれぞれ予め調製しておき、それらを、上記した特定トリアリールメタン顔料と青色金属フタロシアニン顔料とを上記した比率となる様にして、本発明のカラーフィルタ用青色光硬化性組成物を調製する様にしても良い。
【００９０】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
【００９１】
顔料分散法のうち、フォトリソグラフィー法によるカラーフィルタ画素部の製造方法について詳記したが、本発明のトリアリールメタン化合物を使用して調製されたカラーフィタ画素部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法、インクジェット法、反転印刷法、熱硬化法等の方法で青色画素部を形成して、カラーフィルタを製造してもよい。
【００９２】
カラーフィルタは、有機顔料として、赤色顔料、緑色顔料、本発明のカラーフィルタ用青色顔料組成物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤、緑および青のいずれか１色から選ばれたカラーフィルタ着色画素部を交互にパターン状に設ける方法、あるいは基板上にカラーフィルタ着色画素部を形成した後、透明電極を設ける様にすることで得ることができる。
【００９３】
本発明のカラーフィルタにおいては、バックライト光源としては、従来の冷陰極管（ＣＣＦＬ光源）、白色ＬＥＤ（ＬＥＤ；Ｌｉｇｈｔ  Ｅｍｉｔｔｉｎｇ  Ｄｉｏｄｅ）光源、３色独立ＬＥＤ光源、白色有機ＥＬ（ＥＬ；Ｅｌｅｃｔｒｏ  Ｌｕｍｉｎｅｓｃｅｎｃｅ）光源等をいずれも用いることが出来る。
【００９４】
本発明のカラーフィルタ用青色顔料組成物は、鮮明性と明度に優れる着色顔料分散体を提供でき、カラーフィルタ用途の他、塗料、プラスチック（樹脂成型品）、印刷インク、ゴム、レザー、捺染、静電荷像現像用トナー、インクジェット記録用インク、熱転写インキ等の着色にも適用することができる。
【００９５】
以下、実施例により本発明を詳細に説明するが、もとより本発明はこれら実施例の範囲に限定されるものではない。尚、特に断りのない限り、「部」、「％」及び「ｐｐｍ」はいずれも質量基準である。
【００９６】
＜ドーソン型ヘテロポリオキソメタレートアニオンの調製＞
【００９７】
＜調製例１＞
「Ｋ６（Ｐ２ＭｏＷ１７Ｏ６２）」の調整
Ｎａ２ＷＯ４・２Ｈ２Ｏ（和光純薬工業株式会社製試薬）４４．０ｇ、Ｎａ２ＭｏＯ４・２Ｈ２Ｏ（関東化学株式会社製試薬）１．９０ｇを精製水２３０ｇに溶解した。この溶液に攪拌しながら８５％リン酸６４．９ｇを滴下ロートを用いて添加した。得られた溶液を８時間、加熱還流した。反応液を室温に冷却し、臭素水１滴を加え、攪拌しながら塩化カリウム４５．０ｇを添加することで、Ｋ６（Ｐ２ＭｏＷ１７Ｏ６２）を得た。
さらに、１時間攪拌後、生じた黄色の沈殿Ｋ６（Ｐ２ＭｏＷ１７Ｏ６２）を濾別した。得られた個体を９０℃で乾燥し、収量２９．４ｇを得た。
【００９８】
ＦＴ−ＩＲ分析結果：（ＫＢｒ／ｃｍ−１）
１０９１，９６０，９１５，７８３，５３０。
上記ＦＴ−ＩＲ分析結果から、この乾燥物は、Ｋ６（Ｐ２ＭｏＷ１７Ｏ６２）であることを確認した。
【００９９】
＜合成例１＞
Ｃ．Ｉ．ベーシックブルー７（東京化成株式会社製試薬）５．３０ｇを精製水３５０ｇに投入し、４０℃で攪拌させて溶解した。次に、上記調製例１で得たＫ６（Ｐ２ＭｏＷ１７Ｏ６２）１０．０ｇを精製水４０．０ｇに溶解した。Ｃ．Ｉ．ベーシックブルー７溶液にＫ６（Ｐ２ＭｏＷ１７Ｏ６２）溶液をゆっくりと投入し、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が１０．４ｇ（収率８２％）得られた。該固体を市販のジューサーにて粉砕して、上記式（Ｉ）においてＲ１、Ｒ２、Ｒ３がいずれもエチル基で、かつＲ４が水素原子であり、Ｘ−が（Ｐ２ＭｏＷ１７Ｏ６２）６−／６で表されるヘテロポリオキソメタレートからなるアニオンであるトリアリールメタン顔料を得た。
【０１００】
ＦＴ−ＩＲ分析結果：（ＫＢｒ／ｃｍ−１）
２９７０，１５７９，１４１３，１３４２，１２７３，１１８５，１１５５，１０７３，９５４，９１１，７８６。
Ｃ．Ｉ．ベーシックブルー７のＦＴ−ＩＲの分析結果、及びＫ６（Ｐ２ＭｏＷ１７Ｏ６２）のＦＴ−ＩＲ分析結果及び上記生成物のＦＴ−ＩＲの分析結果から、この生成物は、Ｃ．Ｉ．ベーシックブルー７のカチオン構造とＫ６（Ｐ２ＭｏＷ１７Ｏ６２）のアニオン構造が維持されていることを確認した。一次粒子の平均粒子径は、１００ｎｍ以下であった。
【０１０１】
＜調整例２＞
Ｋ６（α−Ｐ２Ｗ１８Ｏ６２）の調整
下記文献１に記載されている方法に従い、以下の通り調製した。
精製水５８ｇにＮａ２ＷＯ４の２水和物５０ｇを加え、激しく攪拌して溶解した。この溶液に４ｍｏｌ／Ｌ塩酸水溶液４２ｍｌ、次いで４ｍｏｌ／Ｌのリン酸水溶液４２ｍｌを滴下した。滴下終了後、２４時間攪拌しながら加熱還流した。次に、この反応液をビーカーに移し、室温まで冷却し、塩化カリウム２５ｇを添加することでアルカリ金属の置換を行い、Ｋ６（α−Ｐ２Ｗ１８Ｏ６２）の沈殿物を得た。この沈殿物をろ別し、室温で減圧下乾燥することで、収量は３８．７ｇの乾燥物を得た。
【０１０２】
ＦＴ−ＩＲ分析結果：（ＫＢｒ／ｃｍ−１）
１０９１，９６１，９１５，７８０，５２６。
上記ＦＴ−ＩＲ分析結果から、この乾燥物は、Ｋ６（α−Ｐ２Ｗ１８Ｏ６２）であることを確認した。
【０１０３】
＜合成例２＞
Ｃ．Ｉ．ベーシックブルー７（東京化成株式会社製試薬）５．３０ｇを精製水３５０ｇに投入し、４０℃で攪拌させて溶解した。次いで上記方法で調整したＫ６（α−Ｐ２Ｗ１８Ｏ６２）１０．０ｇを精製水４０ｇに溶解した。Ｃ．Ｉ．ベーシックブルー７溶液にこのＫ６（α−Ｐ２Ｗ１８Ｏ６２）溶液をゆっくりと投入し、そのまま４０℃で１時間攪拌した。次に、内温を８０℃に上げ、さらに該温度で１時間攪拌した。冷却後にろ過し、３００ｇの精製水で３回洗浄した。得られた固体を９０℃で乾燥させた後、黒青色固体が１０．１ｇ得られた。該固体を市販のジューサーにて粉砕して、一般式（Ｉ）においてＲ１、Ｒ２、Ｒ３がいずれもエチル基で、かつＲ４が水素原子であり、Ｘ−が（α−Ｐ２Ｗ１８Ｏ６２）６−／６で表されるヘテロポリオキソメタレートからなるアニオンであるトリアリールメタン顔料を得た。
【０１０４】
フーリエ変換赤外分光光度計（ＦＴ−ＩＲ）分析結果（ＫＢｒ／ｃｍ−１）：２９７０，１５８０，１４１３，１３４３，１２７４，１１８５，１１５５，１０９０，９５６，９０９，７９２
Ｃ．Ｉ．ベーシックブルー７自体のＦＴ−ＩＲの分析結果、及びＫ６（α−Ｐ２Ｗ１８Ｏ６２）自体のＦＴ−ＩＲ分析結果及び合成例２で得られた生成物のＦＴ−ＩＲの分析結果から、この生成物は、Ｃ．Ｉ．ベーシックブルー７のカチオン構造とＫ６（α−Ｐ２Ｗ１８Ｏ６２）のアニオン構造が維持されていることを確認した。この顔料の一次粒子の平均粒子径は１０〜１００ｎｍの範囲であった。
【０１０５】
＜ケギン型ヘテロポリオキソメタレートアニオンの調製＞
【０１０６】
＜調製例３＞
「Ｋ４（ＳｉＭｏＷ１１Ｏ４０）の調整」
１３ｍｏｌ／ｌの硝酸水溶液９．８ｍｌに１ｍｏｌ／ｌのＮａ２ＭｏＯ４水溶液１６．４ｍｌを加えて攪拌した。この溶液に下記文献２に記載の方法で調製したＫ８（ＳｉＷ１１Ｏ３９）・１３Ｈ２Ｏを少量ずつ１６．４ｇ添加した。室温で４時間攪拌後、飽和ＫＣｌ水溶液２６ｍｌを加え、生じた沈殿を濾別し、飽和ＫＣｌ水溶液で洗浄した。得られた個体を室温で乾燥し、収量１２．２ｇを得た。
【０１０７】
ＦＴ−ＩＲ分析結果：（ＫＢｒ／ｃｍ−１）
１０１８，９７８，９２４，８７６，７７９，５３９
ＦＴ−ＩＲ分析結果から、この乾燥物は、Ｋ４（ＳｉＭｏＷ１１Ｏ４０）であることを確認した。
【０１０８】
＜合成例３＞
Ｃ．Ｉ．ベーシックブルー７（東京化成株式会社製試薬）６．４６ｇを精製水３９０ｇに投入し、４０℃で攪拌させて溶解した。次に、上記調製例３の方法で得たＫ４（ＳｉＭｏＷ１１Ｏ４０）１２．２ｇを精製水５０ｇに溶解した後、Ｃ．Ｉ．ベーシックブルー７溶液にゆっくりと加え、そのまま４０℃で１時間攪拌した。次いで、内温を８０℃に上げ、さらに該温度で１時間攪拌した。冷却後ろ過し、３００ｇの精製水で３回洗浄した。得られた固体を９０℃で乾燥させた後、黒青色固体が１３．４ｇ（収率９１％）得られた。該固体を市販のジューサーにて粉砕して、一般式（Ｉ）においてＲ１、Ｒ２、Ｒ３がいずれもエチル基で、かつＲ４が水素原子であり、Ｘ−が（ＳｉＭｏＷ１１Ｏ４０）４−／４で表されるヘテロポリオキソメタレートからなるアニオンであるトリアリールメタン顔料を得た。
【０１０９】
ＦＴ−ＩＲ分析結果：（ＫＢｒ／ｃｍ−１）
２９７０，１５７９，１４１３，１３４３，１２７４，１１８５，１１５５，１０７４，９６６，９１８，７９５。
Ｃ．Ｉ．ベーシックブルー７のＦＴ−ＩＲの分析結果、及びＫ４（ＳｉＭｏＷ１１Ｏ４０）のＦＴ−ＩＲ分析結果及び上記生成物のＦＴ−ＩＲの分析結果から、この生成物は、Ｃ．Ｉ．ベーシックブルー７のカチオン構造とＫ４（ＳｉＭｏＷ１１Ｏ４０）のアニオン構造が維持されていることを確認した。一次粒子の平均粒子径は、１００ｎｍ以下であった。
【０１１０】
＜合成例４＞
１０００ｍｌの４口フラスコ中に、フタロジニトリル５１．２ｇ、１，８−ジアザビシクロ［５．４．０］−７−ウンデセン（ＤＢＵ）３０．４ｇ、及びｎ−ペンタノール２００ｍｌを仕込み、窒素雰囲気下で加熱、撹拌した。７０〜７５℃で、これに塩化亜鉛１３．６２ｇを添加した後、９５〜１００℃で５時間加熱した。析出物を濾取して、有機溶剤で洗浄した後、乾燥、精製をして、粗製亜鉛フタロシアニンを得た。この粗製亜鉛フタロシアニンはβ型からなっていた。
２リットル双腕型ニーダーに、上記で得た粗製亜鉛フタロシアニン１２０部、フタルイミドメチル化銅フタロシアニン（フタルイミド基の平均置換数１．２）６部、粉砕した塩化ナトリウム９６０部、およびジエチレングリコール１２０部を仕込み、内容物の温度を９０〜９５℃に保って７時間摩砕を行なった。その間、内容物が均一な粘調性を保つように適宜ジエチレングリコールを加えた。
得られた内容物を大過剰の水で洗浄後、０．４％塩酸水溶液で洗浄し、濾過し、濾液の比電導度が原水の比電導度＋２０μＳ／ｃｍ以下となるまで水洗することによって、β型亜鉛フタロシアニン顔料と、フタルイミドメチル化銅フタロシアニンとを主成分として含有する青色顔料組成物のウエットケーキを得た。得られたウエットケーキを、濾過、温水洗浄、乾燥、粉砕し、実質的にβ型のみからなる亜鉛フタロシアニン顔料と、フタルイミドメチル化銅フタロシアニンとからなる、亜鉛フタロシアニン顔料を含む青色顔料組成物を得た。
【実施例１】
【０１１１】
合成例１で得られたトリアリールメタン顔料１．７１部と、ε型銅フタロシアニン顔料（ファストゲンブルー  ＥＰ−１９３、ＤＩＣ株式会社製）０．０９部を混合し、ＢＹＫ―２１６４（ビックケミー社製分散剤）２．１０部、プロピレングリコールモノメチルエーテルアセテート１１．１０部、０．３−０．４ｍｍφセプルビーズをポリビンに入れ、ペイントコンディショナー（東洋精機株式会社製）で４時間分散し、顔料分散液を得た。
この顔料分散液７．５０部とポリエステルアクリレート樹脂（アロニックス（商標名）Ｍ７１００、東亜合成化学工業株式会社製）０．５５部、ジペンタエリスリトールヘキサアクリレート（ＫＡＹＡＲＡＤ（商標名）ＤＰＨＡ、日本化薬株式会社製）０．５０部、ベンゾフェノン（ＫＡＹＡＣＵＲＥ（商標名）ＢＰ−１００、日本化薬株式会社製）０．１０部、ユーカーエステルＥＥＰ（ユニオンカーバイド社製）１．３５部を分散撹拌機で撹拌し、孔径１．０μｍのフィルターで濾過し、カラーレジスト（光硬化性組成物）を得た。このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させ、青色画素部を含むカラーフィルタとした。
【実施例２】
【０１１２】
合成例１で得られたトリアリールメタン顔料１．７１部と、ε型銅フタロシアニン顔料０．０９部とを、合成例１で得られたトリアリールメタン顔料１．２６部と、ε型銅フタロシアニン顔料０．５４部とに代える以外は、上記実施例１と同様にして顔料分散液、カラーレジスト（光硬化性組成物）及びカラーフィルタを得た。
【実施例３】
【０１１３】
合成例１で得られたトリアリールメタン顔料１．７１部と、ε型銅フタロシアニン顔料０．０９部とを、合成例３で得られたトリアリールメタン顔料１．６２部と、ε型銅フタロシアニン顔料０．１８部とに代える以外は、上記実施例１と同様にして顔料分散液、カラーレジスト（光硬化性組成物）及びカラーフィルタを得た。
【実施例４】
【０１１４】
合成例１で得られたトリアリールメタン顔料１．７１部と、ε型銅フタロシアニン顔料０．０９部とを、合成例３で得られたトリアリールメタン顔料０．９０部と、ε型銅フタロシアニン顔料０．９０部とに代える以外は、上記実施例１と同様にして顔料分散液、カラーレジスト（光硬化性組成物）及びカラーフィルタを得た。
【実施例５】
【０１１５】
合成例１で得られたトリアリールメタン顔料１．７１部と、ε型銅フタロシアニン顔料０．０９部とを、合成例１で得られたトリアリールメタン顔料１．６２部と、β型亜鉛フタロシアニン顔料を主成分として含有する合成例４の青色顔料組成物０．１８部とに代える以外は、上記実施例１と同様にして顔料分散液、カラーレジスト（光硬化性組成物）及びカラーフィルタを得た。
【実施例６】
【０１１６】
合成例１で得られたトリアリールメタン顔料１．７１部と、ε型銅フタロシアニン顔料０．０９部とを、ＢＹＫ―２１６４と、プロピレングリコールモノメチルエーテルアセテートと、０．３−０．４ｍｍφセプルビーズと同時にポリビンに入れるのではなく、予め、両顔料を市販のジューサーにて充分に混合して本発明のカラーフィルタ用青色顔料組成物を調製して、この青色顔料組成物を用いる以外は、上記実施例１と同様にして顔料分散液、カラーレジスト（光硬化性組成物）及びカラーフィルタを得た。
【実施例７】
【０１１７】
合成例１で得られたトリアリールメタン顔料１．７１部と、ε型銅フタロシアニン顔料０．０９部とを、合成例２で得られたトリアリールメタン顔料１．２６部と、ε型銅フタロシアニン顔料０．５４部とに代える以外は、上記実施例１と同様にして顔料分散液、カラーレジスト（光硬化性組成物）及びカラーフィルタを得た。
【実施例８】
【０１１８】
合成例１で得られたトリアリールメタン顔料１．２６部と、ε型銅フタロシアニン顔料０．５４部とを、ＢＹＫ―２１６４と、プロピレングリコールモノメチルエーテルアセテートと、０．３−０．４ｍｍφセプルビーズと同時にポリビンに入れる際、顔料に対して１．０ｗｔ％の酸化防止剤（フェノール系酸化防止剤アデカスタブＡＯ−６０〔ＡＤＥＫＡ社製：テトラキス［メチレン‐３‐（３，５−ジ−ｔ−ブチル−４−ヒドロキシフェニル）プロピオネート］メタン〕）０．０１８ｇを加えた以外は、上記実施例１と同様にして顔料分散液、カラーレジスト（光硬化性組成物）及びカラーフィルタを得た。
【０１１９】
＜比較例１＞
合成例１で得られたトリアリールメタン顔料１．７１部と、ε型銅フタロシアニン顔料０．０９部とを、ε型銅フタロシアニン顔料１．８部に代える以外は、上記実施例１と同様にして顔料分散液、カラーレジスト（光硬化性組成物）及びカラーフィルタを得た。
【０１２０】
＜比較例２＞
特開２０１１−１８６０４３公報の実施例１に従い、公知のトリアリールメタン顔料を下記の様にして製造した。
タングステン酸ナトリウム二水和物（和光純薬株式会社製試薬）４５．５部、８９．１％リン酸（東京化成株式会社製試薬）６０．８部を２３２．２部の水に溶解し、７時間加熱還流した。臭素水を４滴投入後冷却し、得られた淡黄色溶液をそのまま後記するレーキ顔料化工程で使用した。この淡黄色溶液を３１ＰＮＭＲにて分析したところ、α体、β体のドーソン型リンタングステン酸イオンのみが検出され、２種のヘテロポリ酸の混合物であることが確認できた。
次に、Ｃ．Ｉ．ベーシックブルー７（東京化成株式会社製試薬）１９．５部を水１２００部に投入し、４０℃で攪拌させて溶解した。該溶液に上記した淡黄色溶液を投入し、そのまま４０℃で１時間攪拌した。ついで内温を８０℃に上げ、さらに該温度で１時間攪拌した。冷却後ろ過し、１０００部の水で３回洗浄した。得られた固体を９０℃で乾燥させた後、黒青色固体が５０．５部得られた。該固体を市販のジューサーにて粉砕して、式（Ｉ）において、ナフタレン環に結合した窒素上のＲ１の一つは水素原子であり、残りのＲ１がいずれもエチル基であり、Ｘ−がリンタングステン酸からなるアニオンである、公知のトリアリールメタン顔料を得た。
合成例１で得られたトリアリールメタン顔料１．７１部を、上記公知のトリアリールメタン顔料１．７１部に代える以外は、上記実施例１と同様にして顔料分散液、カラーレジスト（光硬化性組成物）及びカラーフィルタを得た。
【０１２１】
上記実施例１〜８及び比較例１で得られた、各青色カラーフィルタの色度および輝度をコニカミノルタ株式会社製分光光度計ＣＭ−３５００ｄで測定した後、２１０℃のオーブンに３時間入れて、加熱後の色度および輝度を同様に測定し、ｙ＝０．１１０での輝度（Ｙ）と色度（ｘ）を比較し、表１に示した。尚、２１０℃のオーブンでの加熱前後について、表中では、ポストベーク前後として表示した。尚、実施例５のカラーフィルタのポストベーク後の輝度は、１３．９であった。比較例２のカラーフィルタは、実施例のどのカラーフィルタよりも、ポストベーク後の輝度（Ｙ）が著しく低かった。
【０１２２】
【表１】
0006024343.tif 000005
【０１２３】
表１から明らかな様に、本発明のカラーフィルタ用青色顔料組成物や本発明のカラーフィルタ用青色光硬化性組成物から得られた青色画素部を有するカラーフィルタは、熱履歴前の輝度自体が高い上、熱履歴が長時間加わっても、その輝度の低下が、従来のカラーフィルタに比べて著しく小さいことがわかる。
【産業上の利用可能性】
【０１２４】
本発明によれば、特定トリアリールメタン顔料と、青色金属フタロシアニン顔料との相互作用による特異な耐熱性により、熱履歴を受けても色相変化の小さい着色物を提供でき、特に、カラーフィルタの青色画素部の調製に用いた際に、高輝度で、熱履歴を長時間に亘って受けても、輝度に優れた液晶表示が可能となる液晶表示装置を提供できる。